(57)【要約】      （修正有）【課題】プルシアンブルー類縁体の粒子が強固に担持されたセシウム吸着材、セシウム吸着材の製造方法、セシウム吸着装置、及びこのセシウム吸着材を用いて環境中に放出されたセシウムを効率的に回収する方法の提供。【解決手段】プルシアンブルー類縁体の粒子１ａが、少なくとも部分的に、基材繊維２ａの内部に埋め込まれた状態で担持されたセシウム吸着材であって、前記基材はポリオレフィン類、ポリエステル類、ポリアミド類、及びポリアリーレン類から選択される非親水性繊維からなるとともに、繊維直径が１μｍ以下であるナノファイバー繊維基材である、セシウム吸着材、セシウム吸着材の製造方法、セシウム吸着装置及びセシウムの回収方法。【選択図】図１
2015181987.tif 000002
【特許請求の範囲】
【請求項１】
プルシアンブルー類縁体の粒子が、少なくとも部分的に、前記繊維基材の繊維の内部に埋め込まれた状態で担持されていることを特徴とする、セシウム吸着材。
【請求項２】
前記繊維基材は、非親水性繊維基材であることを特徴とする、請求項１に記載のセシウム吸着材。
【請求項３】
前記非親水性繊維基材の材質は、ポリオレフィン類、ポリエステル類、ポリアミド類、およびポリアリーレン類の内の何れか一つであって、
前記非親水性繊維基材は、前記繊維の繊維直径が１μｍ以下であるナノファイバー繊維基材であることを特徴とする、請求項２に記載のセシウム吸着材。
【請求項４】
前記ポリオレフィン類は、ポリプロピレン（ＰＰ）、およびポリエチレン（ＰＥ）の内の何れか一つであり、
前記ポリエステル類は、ポリエチレンテレフタレート（ＰＥＴ）、ポリエチレンナフタレート（ＰＥＮ）、およびポリ乳酸（ＰＬＡ）の内の何れか一つであり、
前記ポリアミド類は、ナイロン６（Ｎ６）、ナイロン６，６（Ｎ６６）、およびナイロン１２（Ｎ１２）の内の何れか一つであり、
前記ポリアリーレン類は、ポリフェニレンスルフィド（ＰＰＳ）であり、
前記ナノファイバー繊維基材は、ナノファイバー不織布であることを特徴とする、請求項３に記載のセシウム吸着材。
【請求項５】
前記プルシアンブルー類縁体は、プルシアンブルーであることを特徴とする、請求項１から４の何れかに記載のセシウム吸着材。
【請求項６】
繊維基材の原料を溶融する溶融ステップと、前記溶融された繊維基材の原料から柔軟状態の繊維基材を形成する柔軟基材形成ステップと、前記形成された柔軟状態の繊維基材から硬化状態の繊維基材を形成する硬化基材形成ステップと、を備えた、プルシアンブルー類縁体の粒子が担持されているセシウム吸着材の製造方法であって、
ヘキサシアノ金属酸の無機塩、および遷移金属元素を含む無機化合物の内の一方を、前記溶融された繊維基材の原料、または前記形成された柔軟状態の繊維基材に添加する第一添加処理を行い、
前記ヘキサシアノ金属酸の無機塩、および前記遷移金属元素を含む無機化合物の内の他方を、前記溶融された繊維基材の原料、前記形成された柔軟状態の繊維基材、または前記形成された硬化状態の繊維基材に添加する第二添加処理を行うことを特徴とする、セシウム吸着材の製造方法。
【請求項７】
前記繊維基材は、非親水性繊維基材であり、
前記第二添加処理においては、前記ヘキサシアノ金属酸の無機塩、および前記遷移金属元素を含む無機化合物の内の前記他方の水溶液で、前記形成された柔軟状態の繊維基材、または前記形成された硬化状態の繊維基材を処理することを特徴とする、請求項６に記載のセシウム吸着材の製造方法。
【請求項８】
前記ヘキサシアノ金属酸の無機塩は、ヘキサシアノ鉄（ＩＩ）酸のカリウム塩、およびヘキサシアノ鉄（ＩＩ）酸のナトリウム塩の内の何れか一つであることを特徴とする、請求項６または７に記載のセシウム吸着材の製造方法。
【請求項９】
前記遷移金属元素を含む無機化合物は、塩化第二鉄、硝酸第二鉄、硫酸第二鉄、および過塩素酸第二鉄の内の何れか一つであることを特徴とする、請求項６から８の何れかに記載のセシウム吸着材の製造方法。
【請求項１０】
前記繊維基材は、不織布、織布、または糸であることを特徴とする、請求項６から９の何れかに記載のセシウム吸着材の製造方法。
【請求項１１】
請求項１から５の何れかに記載のセシウム吸着材を備えることを特徴とする、セシウム吸着装置。
【請求項１２】
請求項１１に記載のセシウム吸着装置を利用して、前記セシウム吸着材を、セシウムによって汚染された対象物に接触させ、
前記対象物に接触させられたセシウム吸着材を回収することを特徴とする、セシウム除去方法。
【請求項１３】
請求項１から５の何れかに記載のセシウム吸着材を、セシウムによって汚染された対象物に接触させ、
前記対象物に接触させられたセシウム吸着材を回収することを特徴とする、セシウム除去方法。
【発明の詳細な説明】
【技術分野】
【０００１】
本発明は、たとえば、プルシアンブルーを利用する、セシウム吸着材、セシウム吸着材の製造方法、セシウム吸着装置、およびセシウム除去方法に関する。
【背景技術】
【０００２】
原子力発電所事故などにより環境中に放出されたヨウ素、セシウム、およびストロンチウムなどの放射性物質の除去については、国家規模での議論が行われている。特に、主要な放射性物質であって約３０年という長い半減期を有するセシウム１３７の水、土壌、および木質系廃棄物などからの除染については、様々なアプ口一チが各種機関および企業により現在も検討されている。
【０００３】
土壌の除染方法としては汚染された表土を取り除く物理的な除染方法が挙げられるが、取り除いた汚染土壌の処理が困難であるので、汚染された表土と下層の土とを入れ替える上下置換工法が実施されている。
【０００４】
この上下置換工法は、汚染土壌処理が必要ではなく、放射線量を１／１０以下に低減することができる工法である。
【０００５】
しかしながら、汚染土壌が地中に残ってしまうので、将来的な水質汚染の可能性などが懸念されている。
【０００６】
一方、プルシアンブルー類縁体などのセシウムの除去剤を用いて放射性物質を回収する除染方法も、行われている。
【０００７】
このプルシアンブルー類縁体をセシウムが吸着された後に環境中から分離し回収することは、容易ではない。
【０００８】
したがって、放射性物質は少量であっても有害な放射線を放出する可能性が高いので、上述された物理的な除染方法の場合と同様な懸念が生じかねない。
【０００９】
そこで、環境中からセシウムを効率的に回収することができ、大量の放射性廃棄物を発生させない除染方法が、強く求められている。
【００１０】
さて、取り扱いが容易であって効率的にセシウムを回収することができる、プルシアンブルー類縁体が親水性繊維基材に固定化されたセシウム吸着材が、知られている（たとえば、特許文献１参照）。
【００１１】
そこで、図３を参照しながら、従来のセシウム吸着材についてより具体的に説明する。
【００１２】
ここに、図３（ａ）は従来のセシウム吸着材の親水性繊維基材２００の一本の繊維２００ａ近傍の概略斜視図であり、図３（ｂ）は従来のセシウム吸着材の親水性繊維基材２００の一本の繊維２００ａ近傍の概略部分断面図である。
【００１３】
従来のセシウム吸着材においては、プルシアンブルー類縁体１の粒子１ａが親水性繊維基材２００の繊維２００ａの表面に担持されている。
【００１４】
このような従来のセシウム吸着材の製造方法は、たとえば、（ａ）親水性繊維基材２００にヘキサシアノ金属酸の無機塩の水溶液を含浸させ、その後に親水性繊維基材２００を水、極性有機溶媒、またはそれらの混合物で洗浄する処理を行う工程と、（ｂ）上述された工程（ａ）において処理された親水性繊維基材２００に遷移金属元素を含む無機化合物の水溶液をさらに含浸させ、その後に親水性繊維基材２００を乾燥させる処理を行う工程と、を備える。
【先行技術文献】
【特許文献】
【００１５】
【特許文献１】国際公開第２０１３／０２７６５２号
【発明の概要】
【発明が解決しようとする課題】
【００１６】
しかしながら、上述された従来のセシウム吸着材に関しては、プルシアンブルー類縁体の粒子をしっかりと担持することが極めて困難であった。
【００１７】
本願発明者は、その理由をつぎのように分析している。
【００１８】
すなわち、親水性繊維基材２００への固定化は繊維基材の親水性に依拠して行われており、プルシアンブルー類縁体１の粒子１ａは主として親水性繊維基材２００の繊維２００ａの表面に付着するにすぎない。
【００１９】
したがって、粒子１ａが繊維２００ａの内部または繊維２００ａの表面に埋め込まれた状態での固定化は、実際には極めて困難である。
【００２０】
結果的に、プルシアンブルー類縁体１がセシウム吸着材の使用中に脱落し、一旦は回収されたセシウムが再び環境中に放出されることがあるので、再汚染を発生させてしまう可能性が必ずしも低くはない。
【００２１】
そして、ポリプロピレン（ＰＰ）およびポリエチレン（ＰＥ）などのポリオレフィン類、ならびにポリエチレンテレフタレート（ＰＥＴ）およびポリ乳酸（ＰＬＡ）などのポリエステル類のような非親水性繊維基材については、もしも親水化処理が非親水性繊維基材に対して施されていたとしても、プルシアンブルー類縁体の粒子をしっかりと担持することはほとんどできなかった。
【００２２】
本発明は、上述された従来の課題を考慮し、プルシアンブルー類縁体の粒子をよりしっかりと担持することが可能な、セシウム吸着材、セシウム吸着材の製造方法、セシウム吸着装置、およびセシウム除去方法を提供することを目的とする。
【課題を解決するための手段】
【００２３】
第１の本発明は、プルシアンブルー類縁体の粒子が、少なくとも部分的に、前記繊維基材の繊維の内部に埋め込まれた状態で担持されていることを特徴とする、セシウム吸着材である。
【００２４】
第２の本発明は、前記繊維基材は、非親水性繊維基材であることを特徴とする、第１の本発明のセシウム吸着材である。
【００２５】
第３の本発明は、前記非親水性繊維基材の材質は、ポリオレフィン類、ポリエステル類、ポリアミド類、およびポリアリーレン類の内の何れか一つであって、
前記非親水性繊維基材は、前記繊維の繊維直径が１μｍ以下であるナノファイバー繊維基材であることを特徴とする、第２の本発明のセシウム吸着材である。
【００２６】
第４の本発明は、前記ポリオレフィン類は、ポリプロピレン（ＰＰ）、およびポリエチレン（ＰＥ）の内の何れか一つであり、
前記ポリエステル類は、ポリエチレンテレフタレート（ＰＥＴ）、ポリエチレンナフタレート（ＰＥＮ）、およびポリ乳酸（ＰＬＡ）の内の何れか一つであり、
前記ポリアミド類は、ナイロン６（Ｎ６）、ナイロン６，６（Ｎ６６）、およびナイロン１２（Ｎ１２）の内の何れか一つであり、
前記ポリアリーレン類は、ポリフェニレンスルフィド（ＰＰＳ）であり、
前記ナノファイバー繊維基材は、ナノファイバー不織布であることを特徴とする、第３の本発明のセシウム吸着材である。
【００２７】
第５の本発明は、前記プルシアンブルー類縁体は、プルシアンブルーであることを特徴とする、第１から第４の何れかの本発明のセシウム吸着材である。
【００２８】
第６の本発明は、繊維基材の原料を溶融する溶融ステップと、前記溶融された繊維基材の原料から柔軟状態の繊維基材を形成する柔軟基材形成ステップと、前記形成された柔軟状態の繊維基材から硬化状態の繊維基材を形成する硬化基材形成ステップと、を備えた、プルシアンブルー類縁体の粒子が担持されているセシウム吸着材の製造方法であって、
ヘキサシアノ金属酸の無機塩、および遷移金属元素を含む無機化合物の内の一方を、前記溶融された繊維基材の原料、または前記形成された柔軟状態の繊維基材に添加する第一添加処理を行い、
前記ヘキサシアノ金属酸の無機塩、および前記遷移金属元素を含む無機化合物の内の他方を、前記溶融された繊維基材の原料、前記形成された柔軟状態の繊維基材、または前記形成された硬化状態の繊維基材に添加する第二添加処理を行うことを特徴とする、セシウム吸着材の製造方法である。
【００２９】
第７の本発明は、前記繊維基材は、非親水性繊維基材であり、
前記第二添加処理においては、前記ヘキサシアノ金属酸の無機塩、および前記遷移金属元素を含む無機化合物の内の前記他方の水溶液で、前記形成された柔軟状態の繊維基材、または前記形成された硬化状態の繊維基材を処理することを特徴とする、第６の本発明のセシウム吸着材の製造方法である。
【００３０】
第８の本発明は、前記ヘキサシアノ金属酸の無機塩は、ヘキサシアノ鉄（ＩＩ）酸のカリウム塩、およびヘキサシアノ鉄（ＩＩ）酸のナトリウム塩の内の何れか一つであることを特徴とする、第６または第７の本発明のセシウム吸着材の製造方法である。
【００３１】
第９の本発明は、前記遷移金属元素を含む無機化合物は、塩化第二鉄、硝酸第二鉄、硫酸第二鉄、および過塩素酸第二鉄の内の何れか一つであることを特徴とする、第６から第８の何れかの本発明のセシウム吸着材の製造方法である。
【００３２】
第１０の本発明は、前記繊維基材は、不織布、織布、または糸であることを特徴とする、第６から第９の何れかの本発明のセシウム吸着材の製造方法である。
【００３３】
第１１の本発明は、第１から第５の何れかの本発明のセシウム吸着材を備えることを特徴とする、セシウム吸着装置である。
【００３４】
第１２の本発明は、第１１の本発明のセシウム吸着装置を利用して、前記セシウム吸着材を、セシウムによって汚染された対象物に接触させ、
前記対象物に接触させられたセシウム吸着材を回収することを特徴とする、セシウム除去方法である。
【００３５】
第１３の本発明は、第１から第５の何れかの本発明のセシウム吸着材を、セシウムによって汚染された対象物に接触させ、
前記対象物に接触させられたセシウム吸着材を回収することを特徴とする、セシウム除去方法である。
【発明の効果】
【００３６】
本発明によって、プルシアンブルー類縁体の粒子をよりしっかりと担持することが可能な、セシウム吸着材、セシウム吸着材の製造方法、セシウム吸着装置、およびセシウム除去方法を提供することができる。
【図面の簡単な説明】
【００３７】
【図１】（ａ）本発明における実施の形態のセシウム吸着材の非親水性繊維基材の一本の繊維近傍の概略斜視図、（ｂ）本発明における実施の形態のセシウム吸着材の非親水性繊維基材の一本の繊維近傍の概略部分断面図
【図２】（ａ）本発明における実施の形態のセシウム吸着材の概観の写真、（ｂ）本発明における実施の形態のセシウム吸着材の表面部分の拡大電子顕微鏡写真
【図３】（ａ）従来のセシウム吸着材の親水性繊維基材の一本の繊維近傍の概略斜視図、（ｂ）従来のセシウム吸着材の親水性繊維基材の一本の繊維近傍の概略部分断面図
【発明を実施するための形態】
【００３８】
以下、図面を参照しながら、本発明における実施の形態について詳細に説明する。
【００３９】
はじめに、図１を主として参照しながら、本実施の形態のセシウム吸着材について説明する。
【００４０】
ここに、図１（ａ）は本発明における実施の形態のセシウム吸着材の非親水性繊維基材２の一本の繊維２ａ近傍の概略斜視図であり、図１（ｂ）は本発明における実施の形態のセシウム吸着材の非親水性繊維基材２の一本の繊維２ａ近傍の概略部分断面図である。
【００４１】
なお、本実施の形態のセシウム吸着材について説明しながら、本発明のセシウム吸着装置、およびセシウム除去方法の一実施の形態についても説明する。
【００４２】
本実施の形態のセシウム吸着材においては、プルシアンブルー類縁体１の粒子１ａが、少なくとも部分的に、非親水性繊維基材２の繊維２ａの内部に埋め込まれた状態で担持されている。
【００４３】
担持されているプルシアンブルー類縁体１は、たとえば、プルシアンブルーまたは紺青などとも称されるヘキサシアノ鉄（ＩＩ）酸の第二鉄（Ｆｅ（ＩＩＩ））塩であるが、一部の鉄イオンが置換されているものを含んでいてもよい。
【００４４】
なお、非親水性繊維基材２は、本発明の繊維基材の一例である。
【００４５】
もちろん、本発明の繊維基材は、非親水性繊維基材ではなく、親水性繊維基材であってもよい。
【００４６】
図２に示されているように、プルシアンブルー類縁体１の粒子１ａの担持状態は、顕微鏡などを利用して観察することができる。
【００４７】
ここに、図２（ａ）は本発明における実施の形態のセシウム吸着材の概観の写真であり、図２（ｂ）は本発明における実施の形態のセシウム吸着材の表面部分Ｐ（図２（ａ）参照）の拡大電子顕微鏡（ＳＥＭ，Ｓｃａｎｎｉｎｇ  Ｅｌｅｃｔｒｏｎ  Ｍｉｃｒｏｓｃｏｐｅ）写真である。
【００４８】
上述された従来のセシウム吸着材（図３参照）に関しては、プルシアンブルー類縁体１の粒子１ａが親水性繊維基材２００の繊維２００ａのほぼ表面にしか担持されていなかった。
【００４９】
本実施の形態のセシウム吸着材に関しては、プルシアンブルー類縁体１の粒子１ａが非親水性繊維基材２の繊維２ａの内部に少なくとも部分的に埋め込まれてしっかりと固定化されていることが観察され、セシウム吸着材の使用時におけるプルシアンブルー類縁体１の脱落を大幅に抑制することができる。
【００５０】
そして、本実施の形態のセシウム吸着材は、単体でセシウム除去に使用されてもよいし、濾過装置などのセシウム除去装置に組み込まれてもよい。
【００５１】
セシウム吸着材がセシウム除去装置に組み込まれていると、プルシアンブルー類縁体の脱落が大幅に抑制された、セシウム除去装置およびセシウム除去方法を実現することができる。
【００５２】
なお、セシウム除去方法については、セシウムで汚染された水、土壌、および木質系廃棄物などにセシウム吸着材を接触させることができればよい。
【００５３】
セシウム吸着材が接触させられる土壌、および木質系廃棄物などは、水でぬれていることが望ましい。セシウム吸着材が水を介して接触させられると、セシウム除去が効率的に行われる。そして、水、土壌、および木質系廃棄物などに吸着されたセシウムを脱離するために、超音波処理、またはマイクロ／ナノバブル発生装置によるバブリング処理などが必要に応じて併用されると、セシウム除去がより効率的に行われる。
【００５４】
つぎに、図１を主として参照しながら、本実施の形態のセシウム吸着材の製造方法について説明する。
【００５５】
本実施の形態のセシウム吸着材の製造方法は、溶融ステップと、柔軟基材形成ステップと、硬化基材形成ステップと、を備えた、プルシアンブルー類縁体１の粒子１ａが担持されているセシウム吸着材の製造方法である。
【００５６】
溶融ステップにおいては、非親水性繊維基材２の原料を溶融する。
【００５７】
柔軟基材形成ステップにおいては、溶融された非親水性繊維基材２の原料から柔軟状態の非親水性繊維基材２を形成する。
【００５８】
硬化基材形成ステップにおいては、形成された柔軟状態の非親水性繊維基材２から硬化状態の非親水性繊維基材２を形成する。
【００５９】
まず、ヘキサシアノ金属酸の無機塩、および遷移金属元素を含む無機化合物の内の一方を、溶融された非親水性繊維基材２の原料、または形成された柔軟状態の非親水性繊維基材２に添加する。
【００６０】
そして、ヘキサシアノ金属酸の無機塩、および遷移金属元素を含む無機化合物の内の他方を、溶融された非親水性繊維基材２の原料、形成された柔軟状態の非親水性繊維基材２、または形成された硬化状態の非親水性繊維基材２に添加する。
【００６１】
プルシアンブルー類縁体１の合成原料である、ヘキサシアノ金属酸の無機塩、および遷移金属元素を含む無機化合物の両方を、硬化状態の非親水性繊維基材２に添加することはしない。
【００６２】
けれども、たとえば、ヘキサシアノ金属酸の無機塩、および遷移金属元素を含む無機化合物の両方を、溶融された非親水性繊維基材２の原料に添加することは、差し支えない。
【００６３】
ただし、このように両方を溶融された非親水性繊維基材２の原料に添加する場合には、合成されたプルシアンブルー類縁体１の粒子１ａの内、非親水性繊維基材２の内部に完全に入り込んでしまってセシウム吸着に寄与することができないものが多くなり、結局のところヘキサシアノ金属酸の無機塩、および遷移金属元素を含む無機化合物の両方が無駄になってしまう恐れはある。
【００６４】
なお、ヘキサシアノ金属酸の無機塩、および遷移金属元素を含む無機化合物の内の、形成された柔軟状態の非親水性繊維基材２、または形成された硬化状態の非親水性繊維基材２に添加されるものは、そもそも非親水性繊維基材２の内部に完全に入り込んでしまうことが少ないので、無駄になりにくい。
【００６５】
ところで、製造過程における非親水性繊維基材２は、不織布であってもよいし、織布であってもよいし、糸であってもよい。
【００６６】
もちろん、糸は、最終的には織られて織布とされる。
【００６７】
ただし、そのように糸を織って織布とする場合には、プルシアンブルー類縁体１が糸を織る前に合成されていると、糸を織るときに脱落するプルシアンブルー類縁体１が多くなってしまう恐れはある。
【００６８】
非親水性繊維基材２の材質は、たとえば、（１）ポリプロピレン（ＰＰ）、およびポリエチレン（ＰＥ）などのポリオレフィン類、（２）ポリエチレンテレフタレート（ＰＥＴ）、ポリエチレンナフタレート（ＰＥＮ）、およびポリ乳酸（ＰＬＡ）などのポリエステル類、（３）ナイロン６（Ｎ６）、ナイロン６，６（Ｎ６６）、およびナイロン１２（Ｎ１２）などのポリアミド類、または（４）ポリフェニレンスルフィド（ＰＰＳ）などのポリアリーレン類である。
【００６９】
上述された樹脂には、必要に応じて、ゼオライトなどの他の吸着材粒子、難燃剤、帯電防止剤、または親水化剤などの添加物が含有させられていてもよく、さらなる他の成分が樹脂の性質を損なわない範囲で共重合されていてもよい。
【００７０】
非親水性繊維基材２は、たとえば、ナノファイバー不織布などの、繊維２ａの繊維直径が１μｍ以下であるナノファイバー繊維基材である。
【００７１】
一般的に、ナノファイバー繊維基材は、その比表面積が通常のマイクロファイバー繊維基材の比表面積と比較して大きいので、高効率にセシウムを吸着し除去することができる。
【００７２】
プルシアンブルー類縁体１の粒子１ａをよりしっかりと担持するために、溶融された非親水性繊維基材２の原料から繊維２ａを形成するための繊維化が行われる紡糸の段階において、同原料にヘキサシアノ金属酸の無機塩、および遷移金属元素を含む無機化合物の内の少なくとも何れか一方を混合して複合繊維化を行うことが望ましい。
【００７３】
本実施の形態においては、複合繊維化が、溶融された非親水性繊維基材２の原料である樹脂と、ヘキサシアノ金属酸の無機塩、および遷移金属元素を含む無機化合物の内の少なくとも何れか一方と、を混練押出機などによってあらかじめ混練した混練物に対して、通常の、溶融紡糸法、または溶融紡糸法と電界紡糸法（エレクトロスピニング法）とを組み合わせた紡糸法を適用することで行われる。
【００７４】
もちろん、ヘキサシアノ金属酸の無機塩、および遷移金属元素を含む無機化合物の内の少なくとも何れか一方は、通常の繊維化が溶融された非親水性繊維基材２の原料である樹脂に対してこのような紡糸法を適用することによって行われた後に、その溶融された樹脂が十分には硬化していない状態において添加されてもよい。
【００７５】
つまり、上述された通り、ヘキサシアノ金属酸の無機塩、および遷移金属元素を含む無機化合物の内の一方を、溶融された非親水性繊維基材２の原料、または形成された柔軟状態の非親水性繊維基材２に添加すればよい。
【００７６】
そして、ヘキサシアノ金属酸の無機塩、および遷移金属元素を含む無機化合物の内の他方の水溶液で、たとえば、形成された硬化状態の非親水性繊維基材２を処理することが望ましい。
【００７７】
本実施の形態においては、同水溶液への含浸が行われた後に、洗浄および乾燥が行われる。
【００７８】
水溶液の濃度は、特に制限されないが、実際に使用される、ヘキサシアノ金属酸の無機塩、および遷移金属元素を含む無機化合物の水溶解度、およびプルシアンブルー類縁体１の所望の担持量などに応じて選択されればよく、１〜２０重量％程度、より具体的には、５〜１０重量％程度である。水溶液の温度は、特に制限されないが、１０〜８０℃程度、より具体的には、常温程度である。水溶液への含浸時間は、特に制限されないが、１０秒から２４時間程度、より具体的には、１分から１時間程度である。そして、水溶液には、必要に応じて、界面活性剤が添加されてもよく、超音波処理が含浸処理中に行われてもよい。
【００７９】
洗浄条件は特に制限されないが、水、有機溶媒、またはそれらの混合物による洗浄処理が行われればよい。
【００８０】
乾燥条件も特に制限されないが、１０〜１００℃および１０秒から２４時間程度の条件、より具体的には、５０〜８０℃および１分から１時間程度の条件での乾燥処理が脱水処理後に行われればよく、減圧処理が乾燥処理中に行われてもよい。
【００８１】
かくして、プルシアンブルー類縁体１が繊維２ａの内部に少なくとも部分的に埋め込まれてしっかりと固定化されたセシウム吸着材を得ることができる。
【００８２】
なお、ヘキサシアノ金属酸の無機塩は、たとえば、ヘキサシアノ鉄（ＩＩ）酸のカリウム塩、またはヘキサシアノ鉄（ＩＩ）酸のナトリウム塩である。
【００８３】
また、遷移金属元素を含む無機化合物は、たとえば、塩化第二鉄、硝酸第二鉄、硫酸第二鉄、または過塩素酸第二鉄である。
【００８４】
以下、本発明者が行った実験による、本発明における実施の形態の、実施例および比較例について詳細に説明する。
【００８５】
はじめに、様々な評価項目について具体的に説明する。
【００８６】
（Ａ）平均繊維径について
繊維の平均直径である平均繊維径については、ＳＥＭによる表面画像から繊維直径を求め、その平均値を計算した。
【００８７】
一つのサンプルとして同一の視野内で無作為に抽出した１０本以上の繊維の繊維直径を測定し、異なる箇所から採取した五つのサンプルを利用し、合計５０本以上の繊維の繊維直径を用いて平均値を計算した。
【００８８】
利用したＳＥＭ装置は、キーエンス製のＶＥ７８００である。
【００８９】
（Ｂ）セシウム（Ｃｓ）除去率について
非放射性の硝酸セシウム（ＣｓＮＯ3）水溶液であるセシウム標準液を用いた仮想実験による評価を行った。
【００９０】
セシウム吸着材を作成するとともに、１ｍｇ／Ｌの濃度の硝酸セシウム水溶液を用意した。
【００９１】
そして、３００ｍＬの硝酸セシウム水溶液に約３００ｍｇのセシウム吸着材を浸漬し、通常のボールミルにおいて１００分間の回転を行った後にセシウム吸着材を取出した水溶液を分析した。
【００９２】
実験室環境については、室温が２５℃であり、相対湿度が５０％ＲＨ（Ｒｅｌａｔｉｖｅ  Ｈｕｍｉｄｉｔｙ）であった。
【００９３】
ここでの分析については、誘導結合プラズマ質量分析法を利用した。
【００９４】
セシウム除去率は
（数１）  セシウム除去率
＝（１−（浸漬実験後溶液中セシウム濃度）／（浸漬実験前溶液中セシウム濃度））
×１００
によって算出した。
【００９５】
ここで利用した誘導結合プラズマ質量分析装置は、Ａｇｉｌｅｎｔ  Ｔｅｃｈｎｏｌｏｇｙ製のＡｇｉｌｅｎｔ７７００である。
【００９６】
（Ｃ）プルシアンブルー（ＰＢ）担持率について
含まれている鉄（Ｆｅ）の鉄濃度分析からの換算を利用し、化学式Ｆｅ7（ＣＮ）18を採用してプルシアンブルー担持量を算出した。
【００９７】
上述されたセシウム除去率の算出に利用する前のセシウム吸着材を、分析前処理のためにガスバーナーで加熱し、炭化した。そして、電気炉において６５０℃の温度条件で約２時間の加熱を行い、灰化した残渣を王水で溶解し、純水での希釈を行ってから分析を行った。
【００９８】
ここでの分析についても、誘導結合プラズマ質量分析法を利用した。
【００９９】
プルシアンブルー担持率は
（数２）  プルシアンブルー担持率
＝（（プルシアンブルー担持量）／（吸着材重量））×１００
によって算出した。
【０１００】
ここで利用した誘導結合プラズマ質量分析装置は、Ｓｐｅｃｔｒｏ製のＣＩＲＯＳ−１２０である。
【０１０１】
（Ｄ）プルシアンブルー（ＰＢ）脱落率について
含まれている鉄（Ｆｅ）の鉄濃度分析からの換算を利用し、化学式Ｆｅ7（ＣＮ）18を採用してプルシアンブルー脱落量を算出した。
【０１０２】
上述されたセシウム除去率の算出に利用した後のセシウム吸着材が取出された水溶液について、分析を行った。
【０１０３】
ここでの分析についても、誘導結合プラズマ質量分析法を利用した。
【０１０４】
プルシアンブルー脱落率は
（数３）  プルシアンブルー脱落率
＝（（プルシアンブルー脱落量）／（プルシアンブルー担持量））×１００
によって算出した。
【０１０５】
ここで利用した誘導結合プラズマ質量分析装置も、Ｓｐｅｃｔｒｏ製のＣＩＲＯＳ−１２０である。
【０１０６】
ついで、実施例１および２、ならびに比較例について具体的に説明していくが、これらはもちろん本発明を限定するものではない。
【０１０７】
（実施例１）
実施例１でのセシウム吸着材をつぎの手順で作製した。
【０１０８】
溶融エレクトロスピニング紡糸装置を用いて、非親水性繊維基材としての不織布を作製した。
【０１０９】
この溶融エレクトロスピニング紡糸装置は、熱可塑性樹脂を溶融して搬送する溶融押出機と、搬送された溶融プラスチックを繊維状に吐出する紡糸ノズルと、紡糸ノズル近傍に高温の加熱エアを紡糸ノズルからの吐出向きと平行な向きに吹き出すエアノズルと、紡糸ノズルから吐出する溶融プラスチックに高電圧を印加する電圧付与装置と、を備える。
【０１１０】
流動性の大きさを示すＭＦＲ（Ｍｅｌｔ  Ｆｌｏｗ  Ｒａｔｅ）が１７００ｇ／１０分であるポリプロピレン樹脂、および複合繊維化のために添加するヘキサシアノ鉄（ＩＩ）酸カリウムを、設定温度が３００℃である溶融押出機に供給し、内径が３００μｍである紡糸ノズルの単孔あたりの吐出量が１０ｇ／分となるように、ポリプロピレン樹脂およびヘキサシアノ鉄（ＩＩ）酸カリウムの混練物である溶融プラスチックを紡糸ノズルから吐出した。
【０１１１】
この吐出時において、温度が３００℃であって吹き出し速度が２００ｍ／秒である加熱エアを紡糸ノズルと５ｍｍだけ離れたエアノズルから吹き出した。
【０１１２】
そして、紡糸ノズルに３０ｋＶの電圧を印加しながら、吐出した溶融プラスチックを延伸させ、ヘキサシアノ鉄（ＩＩ）酸カリウムが複合繊維化により添加された不織布を作製した。
【０１１３】
ヘキサシアノ鉄（ＩＩ）酸カリウムが複合繊維化により添加された不織布を濃度が１０重量％となるように調整した塩化第二鉄水溶液に浸漬し、塩化第二鉄水溶液を含浸させ、十分な紺色の変色が起こっていることを確認した上で不織布を塩化第二鉄水溶液から取出した。
【０１１４】
塩化第二鉄水溶液を含浸させた不織布に対して、色落ちがなくなるまで純水による洗浄を行った。
【０１１５】
バッチ式の真空乾燥炉を用い、洗浄を行った不織布に対して５０℃および１時間程度の条件で減圧乾燥処理を行った。
【０１１６】
このようにして作製したセシウム吸着材については、つぎのような結果が上述された評価項目について得られた。
【０１１７】
平均繊維径は、５５７ｎｍであった。
【０１１８】
セシウム除去率は、９８．９％であった。
【０１１９】
吸着材重量は３０３ｍｇであり、プルシアンブルー担持量は３０．１ｍｇであり、プルシアンブルー脱落量は０．１５ｍｇであったので、プルシアンブルー担持率は９．９％であり、プルシアンブルー脱落率は０．５％であった。
【０１２０】
（実施例２）
実施例２でのセシウム吸着材をつぎの手順で作製した。
【０１２１】
実施例１と同様な溶融エレクトロスピニング紡糸装置を用いて、非親水性繊維基材としての不織布を作製した。
【０１２２】
ただし、実施例２においては、ＭＦＲが１７００ｇ／１０分であるポリプロピレン樹脂のみを、設定温度が３００℃である溶融押出機に供給し、紡糸ノズルの単孔あたりの吐出量が１０ｇ／分となるように、溶融したポリプロピレン樹脂である溶融プラスチックを紡糸ノズルから吐出した。
【０１２３】
この吐出時において、シリンジを用いて、濃度が１０重量％となるように調整したヘキサシアノ鉄（ＩＩ）酸カリウム水溶液を吐出した溶融プラスチックに混合するとともに、温度が３００℃であって吹き出し速度が２００ｍ／秒である加熱エアを紡糸ノズルと５ｍｍだけ離れたエアノズルから吹き出した。
【０１２４】
そして、紡糸ノズルに３０ｋＶの電圧を印加しながら、吐出したポリプロピレン樹脂およびヘキサシアノ鉄（ＩＩ）酸カリウム水溶液の混合液である溶融プラスチックを延伸させ、ヘキサシアノ鉄（ＩＩ）酸カリウムが複合繊維化により添加された不織布を作製した。
【０１２５】
実施例１の場合と同様に、ヘキサシアノ鉄（ＩＩ）酸カリウムが複合繊維化により添加された不織布を濃度が１０重量％となるように調整した塩化第二鉄水溶液に浸漬し、塩化第二鉄水溶液を含浸させ、十分な紺色の変色が起こっていることを確認した上で不織布を塩化第二鉄水溶液から取出した。
【０１２６】
実施例１の場合と同様に、塩化第二鉄水溶液を含浸させた不織布に対して、色落ちがなくなるまで純水による洗浄を行った。
【０１２７】
実施例１の場合と同様に、バッチ式の真空乾燥炉を用い、洗浄を行った不織布に対して５０℃および１時間程度の条件で減圧乾燥処理を行った。
【０１２８】
このようにして作製したセシウム吸着材については、つぎのような結果が上述された評価項目について得られた。
【０１２９】
平均繊維径は、５７２ｎｍであった。
【０１３０】
セシウム除去率は、９９．２％であった。
【０１３１】
吸着材重量は３０５ｍｇであり、プルシアンブルー担持量は３１．３ｍｇであり、プルシアンブルー脱落量は０．１９ｍｇであったので、プルシアンブルー担持率は１０．３％であり、プルシアンブルー脱落率は０．６％であった。
【０１３２】
（比較例）
比較例でのセシウム吸着材をつぎの手順で作製した。
【０１３３】
実施例１および２と同様な溶融エレクトロスピニング紡糸装置を用いて、非親水性繊維基材としての不織布を作製した。
【０１３４】
ただし、比較例においては、ＭＦＲが１７００ｇ／１０分であるポリプロピレン樹脂のみを、設定温度が３００℃である溶融押出機に供給し、紡糸ノズルの単孔あたりの吐出量が１０ｇ／分となるように、溶融したポリプロピレン樹脂である溶融プラスチックを紡糸ノズルから吐出した。
【０１３５】
この吐出時において、通常通りに、温度が３００℃であって吹き出し速度が２００ｍ／秒である加熱エアを紡糸ノズルと５ｍｍだけ離れたエアノズルから吹き出した。
【０１３６】
そして、紡糸ノズルに３０ｋＶの電圧を印加しながら、吐出した溶融プラスチックを延伸させ、通常通りの不織布を作製した。
【０１３７】
通常通りの不織布を濃度が１０重量％となるように調整したヘキサシアノ鉄（ＩＩ）酸カリウム水溶液に５分間程度にわたって浸漬し、ヘキサシアノ鉄（ＩＩ）酸カリウム水溶液を含浸させ、不織布をヘキサシアノ鉄（ＩＩ）酸カリウム水溶液から取出した。
【０１３８】
５分間程度の条件で超音波処理を行った後に、バッチ式の真空乾燥炉を用い、ヘキサシアノ鉄（ＩＩ）酸カリウム水溶液を含浸させた不織布に対して５０℃および１時間程度の条件で減圧乾燥処理を行った。
【０１３９】
ヘキサシアノ鉄（ＩＩ）酸カリウム水溶液を含浸させた不織布を濃度が１０重量％となるように調整した塩化第二鉄水溶液に浸漬し、塩化第二鉄水溶液を含浸させ、十分な紺色の変色が起こっていることを確認した上で不織布を塩化第二鉄水溶液から取出した。
【０１４０】
塩化第二鉄水溶液を含浸させた不織布に対して、色落ちがなくなるまで純水による洗浄を行った。
【０１４１】
バッチ式の真空乾燥炉を用い、洗浄を行った不織布に対して５０℃および１時間程度の条件で減圧乾燥処理を行った。
【０１４２】
このようにして作製したセシウム吸着材については、つぎのような結果が上述された評価項目について得られた。
【０１４３】
平均繊維径は、５４５ｎｍであった。
【０１４４】
セシウム除去率は、６３．２％であった。
【０１４５】
吸着材重量は３０４ｍｇであり、プルシアンブルー担持量は１５．５ｍｇであり、プルシアンブルー脱落量は０．８１ｍｇであったので、プルシアンブルー担持率は５．１％であり、プルシアンブルー脱落率は５．２％であった。
【０１４６】
さて、表１に実施例１および２、ならびに比較例に関する実験結果を示す。
【０１４７】
【表１】
2015181987.tif 000003
実施例１においてはヘキサシアノ鉄（ＩＩ）酸カリウムを溶融されたポリプロピレン樹脂に添加しており、実施例２においてはヘキサシアノ鉄（ＩＩ）酸カリウムを形成された柔軟状態の不織布に添加しているが、実施例１および２の何れにおいても、ヘキサシアノ鉄（ＩＩ）酸カリウムが複合繊維化により不織布に添加されており、セシウム除去率およびプルシアンブルー担持率は十分に大きく、プルシアンブルー脱落率は十分に小さいといった望ましい効果が得られている。
【０１４８】
これは、実施例１および２においては、プルシアンブルーの粒子は主として不織布の繊維の内部または繊維の表面に埋め込まれた状態で固定されているので、プルシアンブルーがセシウム吸着材の製造時における洗浄などによって脱落しにくく、プルシアンブルー担持率がそもそも大きく、したがってセシウム除去率も大きく、プルシアンブルー脱落率は小さくなるからである。
【０１４９】
しかしながら、比較例においては、ヘキサシアノ鉄（ＩＩ）酸カリウムが複合繊維化によっては不織布に添加されておらず、セシウム除去率およびプルシアンブルー担持率はかなり小さく、プルシアンブルー脱落率はかなり大きい。
【０１５０】
これは、比較例においては、プルシアンブルーの粒子は主として不織布の繊維の表面に付着しているにすぎないので、プルシアンブルーがセシウム吸着材の製造時における洗浄などによって脱落しやすく、プルシアンブルー担持率がそもそも小さく、したがってセシウム除去率も小さく、プルシアンブルー脱落率は大きくなるからである。
【０１５１】
なお、実施例１および２、ならびに比較例における平均繊維径は何れも１μｍ以下であり、十分な細繊維化が行われているが、平均繊維径が１μｍ以下ではない場合においても実施例１および２についての上述された望ましい効果を期待することができる。
【０１５２】
このように、本実施の形態によれば、製造時におけるプルシアンブルー類縁体の脱落を抑制できるので、本来のプルシアンブルー類縁体の担持量を大きくすることができ、セシウム吸着材の使用時におけるプルシアンブルー類縁体の脱落も抑制できるので、セシウムを吸着したプルシアンブルー類縁体を環境中に取り残さないようにほぼ完全に回収することができる。
【０１５３】
かくして、効率的なセシウム除去が、本実施の形態により実現される。
【産業上の利用可能性】
【０１５４】
本発明におけるセシウム吸着材、セシウム吸着材の製造方法、セシウム吸着装置、およびセシウム除去方法は、プルシアンブルー類縁体の粒子をよりしっかりと担持することが可能であり、たとえば、プルシアンブルーを利用する、セシウム吸着材、セシウム吸着材の製造方法、セシウム吸着装置、およびセシウム除去方法に利用するために有用である。
【符号の説明】
【０１５５】
１  プルシアンブルー類縁体
１ａ  粒子
２  非親水性繊維基材
２ａ  繊維
２００  親水性繊維基材
２００ａ  繊維
【図１】
2015181987.tif 000004
【図３】
2015181987.tif 000005
【図２】
2015181987.tif 000006